(57)【特許請求の範囲】
【請求項１】
以下の式（Ｉ）が与えられる、抗酸化能力を有したベンゾフラノン誘導体（式中、ｎ＝０，１，２または３であり、
Ｒ１およびＲ２は独立してＨまたはＣ１−Ｃ８アルキル基を示し、
Ｒ３およびＲ４は独立してＨまたはＣ１−Ｃ６アルキル基を示すが、同時にＣ１−Ｃ６アルキル基であることはなく、
Ｒ５およびＲ６は独立してＨまたはＣ１−Ｃ６アルキル基を示すが、同時にＣ１−Ｃ６アルキル基であることはなく、
Ｒ７はＨまたはＯＨである）。
【化１】
0005280501.tif 000016
【請求項２】
Ｒ３はＨであり、Ｒ４はＣ３−Ｃ５アルキル基である、請求項１に記載のベンゾフラノン誘導体。
【請求項３】
Ｒ５はＨであり、Ｒ６はＣ３−Ｃ５アルキル基である、請求項１に記載のベンゾフラノン誘導体。
【請求項４】
以下の式（ＩＩ）、（ＩＩＩ）または（ＩＶ）が与えられる、請求項１に記載のベンゾフラノン誘導体。
【化２】
0005280501.tif 000017
【請求項５】
有機材料を安定化する方法であって、以下の式（Ｉ）を有する化合物を前記有機材料に添加することを含む方法（式中、ｎ＝０，１，２または３であり、
Ｒ１およびＲ２は独立してＨまたはＣ１−Ｃ８アルキル基を示し、
Ｒ３およびＲ４は独立してＨまたはＣ１−Ｃ６アルキル基を示すが、同時にＣ１−Ｃ６アルキル基であることはなく、
Ｒ５およびＲ６は独立してＨまたはＣ１−Ｃ６アルキル基を示すが、同時にＣ１−Ｃ６アルキル基であることはなく、
Ｒ７はＨまたはＯＨである）。
【化３】
0005280501.tif 000018
【請求項６】
前記化合物は抗酸化剤として使用される、請求項５に記載の方法。
【請求項７】
前記有機材料に対する前記化合物の量は０．０１〜１０重量％である、請求項５に記載の方法。
【請求項８】
前記有機材料に対する前記化合物の量は０．１〜２重量％である、請求項７に記載の方法。
【請求項９】
前記化合物は、
【化４】
0005280501.tif 000019
である、請求項５に記載の方法。
【請求項１０】
前記有機材料はポリマー材料である、請求項５に記載の方法。
【発明の詳細な説明】
【技術分野】
【０００１】
本発明は、ベンゾフラノン誘導体に関する。さらに本発明は、プラスチックに添加してポリマーの抗酸化能力を向上させるために用いられるベンゾフラノン誘導体に関する。
【背景技術】
【０００２】
プラスチックを生産および加工する際には高温熱処理が必要である。その過程でフリーラジカルおよび過酸化物が生成することによりプラスチックの急速な劣化が引き起こされるとともに、その物理的および機械的性質が低下する。プラスチックの物理的性質を維持するために、フリーラジカルや過酸化物を捕捉して消失（quench）させることのできる抗酸化剤などの添加物がプラスチック加工では広く用いられている。
【０００３】
抗酸化剤は、それらの明確な機構に従って３つのタイプに分類することができる。１番目のタイプは、炭素中心ラジカルを捕捉して消失させることによって機能するものであって、「炭素中心ラジカル抗酸化剤」と呼ばれる。２番目のタイプは、過酸化炭素または酸化物のフリーラジカルを捕捉して消失させることによって機能するヒンダードフェノールの構造を有するものであって、「一次抗酸化剤」と呼ばれる。３番目のタイプの典型は、過酸化物を捕捉して消失させることによって機能するリン酸塩であって、「二次抗酸化剤」と呼ばれる。炭素中心ラジカルはプラスチックの酸化の最初の段階で生じるので、このラジカルを速やかに消失させることは、所望の材料を保護するための最も有効な方法であろう。
【０００４】
炭素中心ラジカル抗酸化剤にはいくつかのタイプがあり、そのうちの１つは、以下（式（Ａ））に示すようなベンゾフラノン構造を有する化合物である。この種の構造を有する抗酸化剤は、１９８０年代にサンド社（Sandoz）によって最初に開発された（特許文献１及び特許文献２）。
【０００５】
【化１】
0005280501.tif 000002
しかし、ベンゾフラノン構造を有する最初の商品Irganox  ＨＰ−１３６（以下に示す式（Ｂ））が発表されたのは、１９９０年代の半ばになってからチバ社（Ciba）によってであった。この抗酸化剤は、一次および二次抗酸化剤とそれを組み合わせた場合に、特にポリオレフィンプラスチックに対して優れた効果を奏する。ただし、小分子であるために熱に対して安定ではない。
【０００６】
【化２】
0005280501.tif 000003
残念ながら、ＨＰ−１３６を生産する過程の中間体（以下に示す式（Ｃ））は健康上の問題を引き起こした。その後、この商品は製造中止となった。
【０００７】
【化３】
0005280501.tif 000004
以下の式（Ｄ）に示されるような、ベンゾフラノン構造を有する新しい抗酸化剤が特許文献３に開示されている。しかしながら、この抗酸化剤の用途は、ＰＢＴおよびＰＵなどのエンジニアリングプラスチックに限られている。ポリオレフィンプラスチックに対する適用のデータはない。
【０００８】
【化４】
0005280501.tif 000005
ベンゾフラノン抗酸化剤の機構は、非特許文献１によって最初に公表された。カルボニル基の立体的に込み入っていない位置にフランの活性水素が共振によって移動することができ、したがってそのような分子が炭素中心ラジカルを消失させることができるということが実験により実証された。
【０００９】
ヒンダードフェノール系の一次抗酸化剤は現在、抗酸化剤の最大の単一ファミリーであり、多くの誘導体が含まれている。これらの誘導体のうちＣＯＯＨ基を有するものは、巨大分子を合成するのに利用される最も一般的な一次抗酸化剤である。ヒンダードフェノール系の一次抗酸化剤のいくつかの例を以下に示す。
【００１０】
【化５】
0005280501.tif 000006
ヒンダードフェノール系の一次抗酸化剤と種々の二次抗酸化剤との組み合わせがこれまでに報告され、（以下に示す式のように）商品化されている。一次抗酸化剤と二次抗酸化剤を機能的に組み合わせた単一の分子を加えることは、一次抗酸化剤または二次抗酸化剤を個別に加えるよりも効率がよい。しかし、炭素中心ラジカル抗酸化剤と一次抗酸化剤を１つの分子中で組み合わせられることを明らかにした文献はない。
【００１１】
【化６】
0005280501.tif 000007
従来技術の開示によれば、ベンゾフラノン誘導体が優れた抗酸化能力を提供して良好な熱安定性保護剤となるかもしれない。ベンゾフラノン誘導体を一次抗酸化剤と機能的に組み合わせることにより抗酸化について相乗効果が得られるならば、それはプラスチック業界において大変望ましい製品となるであろう。
【先行技術文献】
【特許文献】
【００１２】
【特許文献１】米国特許第４，３２５，８６３号
【特許文献２】米国特許第４，３３８，２４４号
【特許文献３】米国特許出願公開第２００３／０１０９６１１号
【非特許文献】
【００１３】
【非特許文献１】米国化学会誌（J. Am. Chem. Soc.,）、２００６年、１２８巻、１６，４３２〜１６，４３３頁
【発明の概要】
【発明が解決しようとする課題】
【００１４】
本発明は、炭素中心ラジカル抗酸化剤と一次抗酸化剤の両方の特性を有した抗酸化剤を開発しようと試みている。これをプラスチックに添加した場合、プラスチックの流動性および色安定性が向上する。
【課題を解決するための手段】
【００１５】
この目的を達成するために、本発明は、以下の式（Ｉ）が与えられる、抗酸化能力を有したベンゾフラノン誘導体を提示する。
【００１６】
【化７】
0005280501.tif 000008
この式中、ｎ＝０，１，２または３であり、Ｒ１およびＲ２は独立してＨまたはＣ１−Ｃ８アルキル基を示し、Ｒ３およびＲ４は独立してＨまたはＣ１−Ｃ６アルキル基を示すが同時にＣ１−Ｃ６アルキル基であることはなく、Ｒ５およびＲ６は独立してＨまたはＣ１−Ｃ６アルキル基を示すが同時にＣ１−Ｃ６アルキル基であることはなく、Ｒ７はＨまたはＯＨである。
【００１７】
さらに本発明は、有機材料を安定化する方法も提供する。この方法の工程には、以下の式（Ｉ）の構造を有する化合物を添加することが含まれる。
【００１８】
【化８】
0005280501.tif 000009
この式中、ｎ＝０，１，２または３であり、Ｒ１およびＲ２は独立してＨまたはＣ１−Ｃ８アルキル基を示し、Ｒ３およびＲ４は独立してＨまたはＣ１−Ｃ６アルキル基を示すが同時にＣ１−Ｃ６アルキル基であることはなく、Ｒ５およびＲ６は独立してＨまたはＣ１−Ｃ６アルキル基を示すが同時にＣ１−Ｃ６アルキル基であることはなく、Ｒ７はＨまたはＯＨである。
【００１９】
本発明の抗酸化剤は、有機材料の添加剤として用いられる。抗酸化剤が添加されたプラスチックには、より良好な流動性および耐熱性が与えられる。さらに、高温下で変色を起こしにくい。本発明は、ポリマー材料に添加して材料の安定性を向上させるのに特に適している。
【図面の簡単な説明】
【００２０】
【図１】種々な抗酸化剤の機構の概略図。
【図２ａ】ＣＴ−５００のＮＭＲスペクトロメトリー。
【図２ｂ】ＣＴ−５００のマススペクトロメトリー。
【図２ｃ】ＣＴ−５００のＩＲスペクトロメトリー。
【図３ａ】ＣＴ−５０１のＮＭＲスペクトロメトリー。
【図３ｂ】ＣＴ−５０１のマススペクトロメトリー。
【図３ｃ】ＣＴ−５０１のＩＲスペクトロメトリー。
【図４ａ】ＣＴ−５０２のＮＭＲスペクトロメトリー。
【図４ｂ】ＣＴ−５０２のマススペクトロメトリー。
【図４ｃ】ＣＴ−５０２のＩＲスペクトロメトリー。
【図５】本発明の抗酸化剤を添加したポリマーおよび抗酸化剤を添加していない対照ポリマーのメルトフローレートの測定結果。
【図６】本発明の抗酸化剤を添加したポリマーおよび抗酸化剤を添加していない対照ポリマーの色安定性試験の測定結果。
【発明を実施するための形態】
【００２１】
抗酸化能力を有する本発明のベンゾフラノン誘導体には以下の式（Ｉ）が与えられる。
【００２２】
【化９】
0005280501.tif 000010
この式中、ｎ＝０，１，２または３であり、Ｒ１およびＲ２は独立してＨまたはＣ１−Ｃ８アルキル基を示し、Ｒ３およびＲ４は独立してＨまたはＣ１−Ｃ６アルキル基を示すが同時にＣ１−Ｃ６アルキル基であることはなく、Ｒ５およびＲ６は独立してＨまたはＣ１−Ｃ６アルキル基を示すが同時にＣ１−Ｃ６アルキル基であることはなく、Ｒ７はＨまたはＯＨである。）
１つの好ましい実施形態において、Ｒ３はＨであり、Ｒ４はＣ３−Ｃ５アルキル基である。
【００２３】
１つの好ましい実施形態において、Ｒ５はＨであり、Ｒ６はＣ３−Ｃ５アルキル基である。
より好ましい実施形態において、ベンゾフラノン誘導体には以下の式（ＩＩ），（ＩＩＩ）または（ＩＶ）が与えられる。
【００２４】
【化１０】
0005280501.tif 000011
命名規則に従うと、化合物（ＩＩ）は、［４−ｔｅｒｔ−ブチル−２−（５−ｔｅｒｔ−ブチル−２−オキソ−３Ｈ−ベンゾフラン−３−イル）フェニル］ベンゾエートと命名することができる（短縮して化合物（ＩＩ）またはＣＴ−５００とも呼ぶ）。化合物（ＩＩＩ）は、［４−ｔｅｒｔ−ブチル−２−（５−ｔｅｒｔ−ブチル−２−オキソ−３Ｈ−ベンゾフラン−３−イル）フェニル］−３，５−ジ（ｔｅｒｔ−ブチル）−４−ヒドロキシ−ベンゾエートと命名することができる（短縮して化合物（ＩＩＩ）またはＣＴ−５０１とも呼ぶ）。化合物（ＩＶ）は、［４−ｔｅｒｔ−ブチル−２−（５−ｔｅｒｔ−ブチル−２−オキソ−３Ｈ−ベンゾフラン−３−イル）フェニル］−３−［３，５−ジ（ｔｅｒｔ−ブチル）−４−ヒドロキシ−フェニル］−プロパノエートと命名することができる（短縮して化合物（ＩＶ）またはＣＴ−５０２とも呼ぶ）。
【００２５】
本発明は、有機材料を安定化する方法も提供する。その手順には、以下の式（Ｉ）の構造を有する化合物を前記材料に添加することが含まれる。
【００２６】
【化１１】
0005280501.tif 000012
この式中、ｎ＝０，１，２または３であり、Ｒ１およびＲ２は独立してＨまたはＣ１−Ｃ８アルキル基を示し、Ｒ３およびＲ４は独立してＨまたはＣ１−Ｃ６アルキル基を示すが同時にＣ１−Ｃ６アルキル基であることはなく、Ｒ５およびＲ６は独立してＨまたはＣ１−Ｃ６アルキル基を示すが同時にＣ１−Ｃ６アルキル基であることはなく、Ｒ７はＨまたはＯＨである。
【００２７】
１つの好ましい実施形態において、Ｒ３はＨであり、Ｒ４はＣ３−Ｃ５アルキル基である。
１つの好ましい実施形態において、Ｒ５はＨであり、Ｒ６はＣ３−Ｃ５アルキル基である。
【００２８】
本発明において有機材料を安定化するために用いられる式（Ｉ）を有する化合物は、抗酸化剤として分類することができる。有機材料に加える場合、有機材料に対する化合物（Ｉ）の量は０．０１〜１０重量％である。
【００２９】
１つの好ましい実施形態において、有機材料に対する化合物（Ｉ）の量は０．１〜２重量％である。
より好ましい実施形態において、化合物（Ｉ）には以下の式（ＩＩ）、（ＩＩＩ）または（ＩＶ）が与えられる。
【００３０】
【化１２】
0005280501.tif 000013
本発明の化合物は、有機材料、特にポリマー材料に添加してそれらの熱安定性を向上し、酸化または分解を防ぐことができる。また、その材料を加工するのに適したより良好な流動性を与える。適切なポリマー材料としては、限定はされないが、ポリオレフィン、オレフィン共重合体、ポリスチレン、ポリパラメチルスチレン、ポリメチルスチレンまたはその共重合体もしくは分枝共重合体、ハロゲンとの重合体もしくは共重合体、環状エーテルの単独重合体もしくは共重合体、ポリアルデヒド、ポリフェニレンオキシド、ポリフェニレンスルフィド、ポリシアンウレタン、ポリアミドおよびアミド共重合体、ポリ尿素、ポリイミド、ポリアミド−イミド、ポリカーボネート、ポリエステル／カーボネート、不飽和ポリエステル樹脂、熱硬化性アクリレート樹脂、またはメラミン樹脂、尿素樹脂もしくはポリシアネートを含むアクリレート樹脂、または上記種々のポリマーの混合物のエポキシ樹脂が挙げられる。
【００３１】
さらに本発明は、有機材料用の任意の助剤とともに用いることもできる。助剤としては、抗酸化剤、ＵＶ吸収剤および光安定剤、金属不活性化剤、リン酸エステルおよび亜リン酸エステル、塩基−共安定剤、核形成剤、充填剤および強化剤、可塑剤、潤滑剤、乳化剤、界面活性剤、着色物質、光学的光沢剤、難燃剤、帯電防止剤および発泡剤、特に抗酸化剤が挙げられる。また、従来のリン系抗酸化剤またはヒンダードフェノール系抗酸化剤と組み合わせて、これらの添加剤を有した有機材料が優れた耐熱性、抗酸化能力および加工に適したより良好な流動性を備えるようにすることもできる。
【００３２】
本発明の化合物ならびにその使用および用途は、この化合物を生産するための異なる合成方法によって限定されるものでないことは容易に理解されるべきである。例示する合成例は、本発明の化合物の存在を証明するために用いられるものであって、本発明の範囲を限定するものではない。
【００３３】
本発明の化合物は、ヒドロキシルフェニルベンゾフラン−２−オンと安息香酸誘導体のエステル化から合成することができる。以下の例は、本発明の範囲を限定するためではなく、本発明の特別な態様を示すために例示されるものである。
【００３４】
実施例１：  ［４−ｔｅｒｔ−ブチル−２−（５−ｔｅｒｔ−ブチル−２−オキソ−３Ｈ−ベンゾフラン−３−イル）フェニル］ベンゾエート（ＣＴ−５００）の合成
２２．５ｇのヘプタンを０．１１ｇのメタンスルホン酸、１１．２５ｇのｐ−ｔｅｒｔ−ブチルフェノールおよび５．６５ｇのグリオキシル酸と混合し、還流脱水した。得られた溶液をろ過および乾燥して、５−（ｔｅｒｔ−ブチル）−３−［５−（ｔｅｒｔ−ブチル）−２−ヒドロキシフェノール］−ベンゾフラン−２（３Ｈ）−オンを得た。
【００３５】
３３．７ｇ（１００ｍｍｏｌ）の５−（ｔｅｒｔ−ブチル）−３−［５−（ｔｅｒｔ−ブチル）−２−ヒドロキシフェノール］−ベンゾフラン−２（３Ｈ）−オン、１２．８１ｇ（１０５ｍｍｏｌ）の安息香酸および７０ｍＬのトルエンを２５０ｍＬの三つ口丸底フラスコにとり、０．３３７ｇ（１．８ｍｏｌ）のｐ−トルエンスルホン酸を加えた。混合物をディーン・スターク（Dean-Stark）装置によって６時間還流して水を除去した。混合物を温度が６０℃に下がるまで冷却してから、５．４ｇ（３５ｍｍｏｌ）のオキシ塩化リンを加え、ディーン・スターク装置を除去して６時間還流した。混合物を室温（２０℃）まで冷却し、中和用に５０ｇの水を加えた。有機層を分離し、溶媒を抜き取って薄黄色の一次生成物を得た。一次生成物を１００ｇのシクロヘキサンと混合し、１時間加熱還流して抽出物を得た。混合溶液を室温（２０℃）まで冷却してろ過し、熱風乾燥機によって乾燥させて、３７．６ｇ（８５ｍｍｏｌ）の白色固体生成物を収率９５％および純度９９．６％にて得た。生成物の同定情報を図２ａ、図２ｂおよび図２ｃに示す。
【００３６】
実施例２：  ［４−ｔｅｒｔ−ブチル−２−（５−ｔｅｒｔ−ブチル−２−オキソ−３Ｈ−ベンゾフラン−３−イル）フェニル］−３，５−ジ（ｔｅｒｔ−ブチル）−４−ヒドロキシ−ベンゾエート（ＣＴ−５０１）の合成
２２．５ｇのヘプタンを０．１１ｇのメタンスルホン酸、１１．２５ｇのｐ−ｔｅｒｔ−ブチルフェノールおよび５．６５ｇのグリオキシル酸と混合し、還流脱水した。得られた溶液をろ過および乾燥して、５−（ｔｅｒｔ−ブチル）−３−［５−（ｔｅｒｔ−ブチル）−２−ヒドロキシフェノール］−ベンゾフラン−２（３Ｈ）−オンを得た。３３．７ｇ（１００ｍｍｏｌ）の５−（ｔｅｒｔ−ブチル）−３−［５−（ｔｅｒｔ−ブチル）−２−ヒドロキシフェノール］−ベンゾフラン−２（３Ｈ）−オン、２６．３ｇ（１０５ｍｍｏｌ）の３，５−ジ（ｔｅｒｔ−ブチル）−４−ヒドロキシ−安息香酸および７０ｍＬのトルエンを２５０ｍＬの三つ口丸底フラスコにとり、０．３３７ｇ（１．８ｍｍｏｌ）のｐ−トルエンスルホン酸を加えた。混合物をディーン・スターク装置によって６時間還流して水を除去した。混合物を温度が６０℃に下がるまで冷却してから、５．４ｇ（３５ｍｍｏｌ）のオキシ塩化リンを加え、ディーン・スターク装置を除去して６時間還流した。混合物を室温（２０℃）まで冷却し、中和用に５０ｇの水を加えた。有機層を分離し、溶媒を抜き取って薄黄色の一次生成物を得た。一次生成物を１００ｇのメタノールと混合し、１時間加熱還流して抽出物を得た。混合溶液を室温（２０℃）まで冷却してろ過し、熱風乾燥機によって乾燥させて、４５．６ｇ（８０ｍｍｏｌ）の白色固体生成物を収率８０％および純度９９．８％にて得た。生成物の同定情報を図３ａ、図３ｂおよび図３ｃに示す。
【００３７】
実施例３：  ［４−ｔｅｒｔ−ブチル−２−（５−ｔｅｒｔ−ブチル−２−オキソ−３Ｈ−ベンゾフラン−３−イル）フェニル］−３−［３，５−ジ（ｔｅｒｔ−ブチル）−４−ヒドロキシフェノール］−プロパノエート（ＣＴ−５０２）の合成
２２．５ｇのヘプタンを０．１１ｇのメタンスルホン酸、１１．２５ｇのｐ−ｔｅｒｔ−ブチルフェノールおよび５．６５ｇのグリオキシル酸と混合し、還流脱水した。得られた溶液をろ過および乾燥して、５−（ｔｅｒｔ−ブチル）−３−［５−（ｔｅｒｔ−ブチル）−２−ヒドロキシフェノール］−ベンゾフラン−２（３Ｈ）−オンを得た。３３．７ｇ（１００ｍｍｏｌ）の５−（ｔｅｒｔ−ブチル）−３−［５−（ｔｅｒｔ−ブチル）−２−ヒドロキシフェノール］−ベンゾフラン−２（３Ｈ）−オン、２９．２３ｇ（１０５ｍｍｏｌ）の３−［３，５−ジ（ｔｅｒｔ−ブチル）−４−ヒドロキシ−フェニル］プロパン酸、０．３３７ｇ（１．８ｍｏｌ）のｐ−トルエンスルホン酸、および７０ｍＬのジクロロメタンを２５０ｍＬの三つ口丸底フラスコにとり、１７．８４ｇ（１５０ｍｍｏｌ）の塩化チオニルを加えた。混合物を氷浴（５℃）中で３日間攪拌した。混合物を温度が室温（２０℃）になるまで温め、中和用の水５０ｇを加えた。有機層を分離し、溶媒を抜き取って薄黄色の一次生成物を得た。一次生成物を１００ｇのシクロヘキサンと混合し、１時間加熱還流して抽出物を得た。得られた溶液をろ過し、熱風乾燥機によって乾燥させて、３５．９６ｇ（６３ｍｍｏｌ）の白色固体生成物を収率６３％および純度９９．８％にて得た。生成物の同定情報を図４ａ、図４ｂおよび図４ｃに示す。
【００３８】
実施例４：  本発明の化合物の応用特性解析
本発明の化合物の安定性を分析するために、商品化されている抗酸化剤中に本発明を添加した調合物を設計した。これらの調合物のメルトフローレート（ＭＦＲ）および色安定性（Ｙｉ）を調べた。ハイドロタルサイトを加水分解安定剤として使用した。
【００３９】
【表１】
0005280501.tif 000014
ここで、Ｄｅｏｘ６０４およびＤｅｏｘ１０は、キテック・ケミカル・カンパニー・リミテッド社より購入した商品である。
【００４０】
メルトフローレート（ＭＦＲ）試験
ＭＦＲは、０．０６重量％の前記調合物と０．１重量％のステアリン酸カルシウムを加えたポリプロピレンから得た。比率を以下の表に示す。
【００４１】
【表２】
0005280501.tif 000015
二軸押出機（Coperion STS 35, L/D=36）により２２０℃および４０〜５０ｒｐｍの条件下でポリプロピレンをそれぞれ１回、３回および５回の押し出しの後、ＭＦＲ試験のためにサンプリングした。試験は、ＡＳＴＭＤ１２３８に基づき、１９０℃および２．１６ｋｇの条件下で行い、得られるデータの単位はｇ／１０分である。データを集めて図５にプロットした。Ｙ軸座標はＭＦＲの値であり、Ｘ軸座標は対照ならびに１回、３回および５回の押し出しがされた実験調合物に割り当てた番号を示す。図５は、本発明の化合物が加えられたグループ２、グループ３およびグループ４が、グループ１よりもＭＦＲの変化が小さいことを示している。これは本発明の化合物がポリマーの特性を維持するのに寄与していることを示すものである。
【００４２】
色差試験
この試験は、本発明の化合物がポリマーの色安定性にどのように影響するかに関し、１回、３回および５回の押し出しを行った前記ポリプロピレン調合物によって行った。比色計（日本電色工業株式会社、ＺＥ２０００）で得られた値をまとめて図６にプロットした。Ｙ軸座標は色差値（Ｙｉ）であり、Ｘ軸座標は１回、３回および５回の押し出しがされた対照と実験調合物に割り当てた番号を示す。図６は、本発明の化合物が加えられたグループ２、グループ３およびグループ４が、グループ１よりもＹｉの変化が小さいことを示している。これは本発明の化合物がポリマーの特性を維持するのに寄与していること、特にポリマー材料の抗酸化能力および加工耐性を向上するのに寄与していることを示すものである。
【００４３】
結論として、本発明のベンゾフラノン誘導体にはより大きな分子量が与えられ、同じ重さの条件下では炭素中心ラジカル抗酸化剤の割合が低くなる。それにもかかわらず、ベンゾフラノン誘導体は、一次抗酸化剤の部分が含まれているために、相乗的な抗酸化能力を備える。驚くべきことに、実施例２によって与えられる化合物がＭＦＲ試験および色差試験において優れた性能を有することを我々は発見したが、これは本発明の化合物を、プラスチック用の熱安定性保護剤として用いることができ、したがって新しい抗酸化剤成分であることを示すものである。
【００４４】
実施形態および用いた技術的原理を上に述べた。本発明のすべての変形および変更ならびにその使用は、本明細書の開示の精神を逸脱しない限りにおいて、本発明の範囲に含まれる。
【図１】
0005280501.tif 000020
【図２ｃ】
0005280501.tif 000021
【図３ｃ】
0005280501.tif 000022
【図４ａ】
0005280501.tif 000023
【図４ｃ】
0005280501.tif 000024
【図２ａ】
0005280501.tif 000025
【図２ｂ】
0005280501.tif 000026
【図３ａ】
0005280501.tif 000027
【図３ｂ】
0005280501.tif 000028
【図４ｂ】
0005280501.tif 000029
【図５】
0005280501.tif 000030
【図６】
0005280501.tif 000031